(57)【要約】【課題】湿潤状態のコンクリート表面に対する粘着力が良好であり、かつ養生後のコンクリート表面から剥離しても糊残りが生じにくい養生シートのための粘着剤組成物及び養生シートを提供する。【解決手段】（Ａ）（メタ）アクリル系樹脂６４．０〜８３．５質量％と、（Ｂ）ポリオキシアルキレンポリオール１４．０〜３３．５質量％と、（Ｃ）ポリイソシアネート１．０〜６．０質量％と、（Ｄ）シランカップリング剤０．０５〜２．０質量％とを含む粘着剤組成物とする。【選択図】なし【特許請求の範囲】
【請求項１】
（Ａ）（メタ）アクリル系樹脂６４．０〜８３．５質量％と、
（Ｂ）ポリオキシアルキレンポリオール１４．０〜３３．５質量％と、
（Ｃ）ポリイソシアネート１．０〜６．０質量％と、
（Ｄ）シランカップリング剤０．０５〜２．０質量％と
を含むことを特徴とする粘着剤組成物。
【請求項２】
（Ａ）（メタ）アクリル系樹脂が、水酸基含有（メタ）アクリル系モノマー由来の構成単位を０．５〜１０ｍｏｌ％を含む請求項１に記載の粘着剤組成物。
【請求項３】
（Ａ）（メタ）アクリル系樹脂のガラス転移温度が、−５０〜０℃である請求項１または２に記載の粘着剤組成物。
【請求項４】
（Ａ）（メタ）アクリル系樹脂の重量平均分子量が２０万〜７０万である請求項１〜３のいずれか一項に記載の粘着剤組成物。
【請求項５】
（Ｂ）ポリオキシアルキレンポリオールの数平均分子量が５００〜３０００である請求項１〜４のいずれか一項に記載の粘着剤組成物。
【請求項６】
基材と、前記基材の一方の面に形成された粘着剤層とを有し、
前記粘着剤層が、請求項１〜請求項５のいずれか一項に記載の粘着剤組成物の硬化物を含む養生シート。
【請求項７】
前記基材が、非透水性材料からなる請求項６に記載の養生シート。
【発明の詳細な説明】
【技術分野】
【０００１】
本発明は、粘着剤組成物および養生シートに関する。
【背景技術】
【０００２】
コンクリート構造体には、高い強度及び耐久性が求められる。高い強度及び耐久性を有するコンクリート構造体を製造するには、硬化（水和反応）中のコンクリートを、適切な温度および湿潤状態で維持管理する養生を行うことが重要である。
【０００３】
コンクリート構造物の製造方法としては、型枠内にコンクリートを打設し、型枠から脱型した後、表面に養生シートを貼付して湿潤状態で養生する方法がある。養生シートは、養生中のコンクリート表面から水分が蒸発するのを防ぎ、コンクリートの水和反応を促進する働きを有する。養生シートとしては、非透水性のプラスチックフィルムからなる基材の片面に、粘着剤層が形成されたものがある。
【０００４】
例えば、特許文献１には、ポリオレフィンフィルムまたはＰＥＴフィルムからなる基材層の一面にアクリル系プライマーを塗布した後、更にアクリル系粘着剤を塗布して作製されるコンクリート養生用粘着テープが記載されている。
【先行技術文献】
【特許文献】
【０００５】
【特許文献１】特許第５０６７９８７号公報
【発明の概要】
【発明が解決しようとする課題】
【０００６】
しかし、型枠を外した直後のコンクリート表面は高い水分率を有しており、特許文献１の粘着テープでは、このような状態のコンクリートに対して十分な粘着力が得られない。
また、粘着剤層を有する従来の養生シートは、湿潤状態のコンクリート表面に貼付し、養生後に剥離すると、コンクリート表面に養生シートの粘着剤層が残る「糊残り」と呼ばれる現象が生じる場合があった。
【０００７】
本発明は、上記事情を鑑みてなされたものであり、湿潤状態のコンクリート表面に対する粘着力が良好であり、かつ養生後のコンクリート表面から剥離しても糊残りが生じにくい養生シートのための粘着剤組成物及び養生シートを提供することを課題とする。
【課題を解決するための手段】
【０００８】
上記課題を解決するための本発明の構成は以下の通りである。
【０００９】
〔１〕（Ａ）（メタ）アクリル系樹脂６４．０〜８３．５質量％と、
（Ｂ）ポリオキシアルキレンポリオール１４．０〜３３．５質量％と、
（Ｃ）ポリイソシアネート１．０〜６．０質量％と、
（Ｄ）シランカップリング剤０．０５〜２．０質量％と
を含むことを特徴とする粘着剤組成物。
【００１０】
〔２〕（Ａ）（メタ）アクリル系樹脂が、水酸基含有（メタ）アクリル系モノマー由来の構成単位を０．５〜１０ｍｏｌ％を含む〔１〕に記載の粘着剤組成物。
〔３〕（Ａ）（メタ）アクリル系樹脂のガラス転移温度が、−５０〜０℃である〔１〕または〔２〕に記載の粘着剤組成物。
【００１１】
〔４〕（Ａ）（メタ）アクリル系樹脂の重量平均分子量が２０万〜７０万である〔１〕〜〔３〕のいずれかに記載の粘着剤組成物。
〔５〕（Ｂ）ポリオキシアルキレンポリオールの数平均分子量が５００〜３０００である〔１〕〜〔４〕のいずれかに記載の粘着剤組成物。
【００１２】
〔６〕基材と、前記基材の一方の面に設けられた粘着剤層とを有し、
前記粘着剤層が、〔１〕〜〔５〕のいずれかに記載の粘着剤組成物の硬化物を含む養生シート。
〔７〕前記基材が、非透水性材料からなる〔６〕に記載の養生シート。
【発明の効果】
【００１３】
本発明によれば、湿潤状態のコンクリート表面に対する粘着力が良好であり、かつ養生後のコンクリート表面から剥離しても糊残りが生じにくい養生シートのための粘着剤層を形成できる粘着剤組成物及び養生シートを提供できる。
【発明を実施するための形態】
【００１４】
以下、本発明の粘着剤組成物および養生シートの実施形態について詳細に説明する。なお、本発明は、以下に示す実施形態のみに限定されるものではない。
本明細書における「（メタ）アクリロイル基」は、「ＣＨ２＝ＣＨ−ＣＯ−」または「ＣＨ２＝Ｃ（ＣＨ３）−ＣＯ−」、あるいはこれらの両方を指す。
また、本明細書における「（メタ）アクリル」は、「アクリル」または「メタクリル」、あるいはこれらの両方を指す。「（メタ）アクリレート」は、「アクリレート」または「メタクリレート」、あるいはこれらの両方を指す。
【００１５】
［粘着剤組成物］
本実施形態の粘着剤組成物は、（Ａ）（メタ）アクリル系樹脂と、（Ｂ）ポリオキシアルキレンポリオールと、（Ｃ）ポリイソシアネートと、（Ｄ）シランカップリング剤とを含む。
【００１６】
（（Ａ）（メタ）アクリル系樹脂）
（Ａ）（メタ）アクリル系樹脂は、粘着剤組成物の主成分であり、粘着剤組成物の凝集力および、この粘着剤組成物を用いた養生シートの剥離力の調整に寄与すると考えられる。
本実施形態における（Ａ）（メタ）アクリル系樹脂は、樹脂中に（メタ）アクリロイル基を有するモノマーに由来する構成単位を、５０ｍｏｌ％以上を有する。（Ａ）（メタ）アクリル系樹脂は、樹脂中に（メタ）アクリロイル基を有するモノマーに由来する構成単位を、７０ｍｏｌ％以上有することが好ましく、９０ｍｏｌ％以上有することがより好ましく、１００ｍｏｌ％であることが最も好ましい。
【００１７】
（Ａ）（メタ）アクリル系樹脂の材料として使用するモノマーは、１種類であってもよいし、２種類以上を組み合わせて使用してもよい。２種類以上のモノマーを共重合して得られた（Ａ）（メタ）アクリル系樹脂は、ランダム共重合体であってもよいし、ブロック共重合体であってもよいし、交互共重合体であってもよい。ただし、（Ａ）（メタ）アクリル系樹脂の分子鎖中で官能基を分散させる点で、ランダム共重合体または交互共重合体が好ましい。さらに、製造しやすさを考慮するとランダム共重合体が好ましい。
【００１８】
（Ａ）（メタ）アクリル系樹脂の原料として使用される（メタ）アクリロイル基を有するモノマー（（メタ）アクリル系モノマー）としては、特に限定はない。（Ａ）（メタ）アクリル系樹脂の材料として使用する（メタ）アクリル系モノマーは、１種類であってもよいし、２種類以上を組み合わせて使用してもよい。
【００１９】
（メタ）アクリル系モノマーとしては、例えば、メチル（メタ）アクリレート、エチル（メタ）アクリレート、ｎ−プロピル（メタ）アクリレート、イソプロピル（メタ）アクリレート、ｎ−ブチル（メタ）アクリレート、ｔｅｒｔ−ブチル（メタ）アクリレート、イソブチル（メタ）アクリレート、ｎ−ヘキシル（メタ）アクリレート、２−エチルヘキシル（メタ）アクリレート、イソオクチル（メタ）アクリレート、ラウリル（メタ）アクリレート、イソデシル（メタ）アクリレート、ステアリル（メタ）アクリレート、トリデシル（メタ）アクリレート、イソステアリル（メタ）アクリレート等のアルキル（メタ）アクリレート；
シクロヘキシル（メタ）アクリレート、ノルボルニル（メタ）アクリレート、イソボルニル（メタ）アクリレート、ノルボルナニル（メタ）アクリレート、ジシクロペンテニル（メタ）アクリレート、ジシクロペンテニルオキシエチル（メタ）アクリレート、ジシクロペンタニル（メタ）アクリレート、ジシクロペンタニルオキシエチル（メタ）アクリレート、トリシクロデカンジメチロールジ（メタ）アクリレート等の環状アルキル（メタ）アクリレート；
メトキシエチル（メタ）アクリレート、エトキシエチル（メタ）アクリレート、ブトキシエチル（メタ）アクリレート、２−メトキシエトキシエチル（メタ）アクリレート、２−エトキシエトキシエチル（メタ）アクリレート等のアルコキシアルキル（メタ）アクリレート；
メトキシジエチレングリコール（メタ）アクリレート、エトキシジエチレングリコール（メタ）アクリレート、メトキシジプロピレングリコール（メタ）アクリレート等のアルコキシ（ポリ）アルキレングリコール（メタ）アクリレート；
２−ヒドロキシエチル（メタ）アクリレート、２−ヒドロキシプロピル（メタ）アクリレート、４−ヒドロキシブチル（メタ）アクリレート、１，３−ブタンジオールモノ（メタ）アクリレート、１，４−ブタンジオールモノ（メタ）アクリレート、１，６−ヘキサンジオールモノ（メタ）アクリレート、３−メチルペンタンジオールモノ（メタ）アクリレート等の水酸基含有（メタ）アクリレート；
（メタ）アクリル酸、β−カルボキシエチル（メタ）アクリレート等のカルボキシル基含有（メタ）アクリレート；
（メタ）アクリルアミド、ジメチル（メタ）アクリルアミド、ジエチル（メタ）アクリルアミド、Ｎ−アクリルアミドメチルトリメチルアンモニウムクロライド、（メタ）アクリロイルモルフォリン等のアミド基含有（メタ）アクリレート；
Ｎ，Ｎ−ジメチルアミノエチル（メタ）アクリレート、Ｎ，Ｎ−ジエチルアミノエチル（メタ）アクリレート等のＮ，Ｎ−ジアルキルアミノアルキル（メタ）アクリレート；
２−スルホエチル（メタ）アクリレート等のスルホン酸基含有（メタ）アクリレート；
オクタフルオロペンチル（メタ）アクリレート等のフッ素化アルキル（メタ）アクリレート；
グリシジル（メタ）アクリレート等のエポキシ基含有（メタ）アクリレート；
シリコーン変性（メタ）アクリレート；
ポリエチレングリコールジ（メタ）アクリレート、ジエチレングリコールジ（メタ）アクリレート、ネオペンチルグリコールジ（メタ）アクリレート、トリエチレングリコールジ（メタ）アクリレート、トリプロピレングリコールジ（メタ）アクリレート等の多官能性（メタ）アクリレート等が挙げられる。ここで挙げた（メタ）アクリル系モノマーの種類は粘着剤組成物に含まれる他の成分等を考慮して適宜選択されることが好ましい。
【００２０】
（Ａ）（メタ）アクリル系樹脂は、水酸基含有（メタ）アクリル系モノマー由来の構成単位を含むことが好ましい。このような粘着剤組成物では、（Ａ）（メタ）アクリル系樹脂が、粘着剤組成物に含まれる（Ｃ）ポリイソシアネートを介して、（Ｂ）ポリオキシアルキレンポリオールと反応し、一体化する。このことから、上記粘着剤組成物を含む粘着剤層を有する養生シートは、コンクリート表面から剥離した際に、より一層糊残りが生じにくいものとなる。
【００２１】
水酸基含有（メタ）アクリル系モノマーの例としては、２−ヒドロキシエチル（メタ）アクリレート、２−ヒドロキシプロピル（メタ）アクリレート、４−ヒドロキシブチル（メタ）アクリレート、１，３−ブタンジオールモノ（メタ）アクリレート、１，４−ブタンジオールモノ（メタ）アクリレート、１，６−ヘキサンジオールモノ（メタ）アクリレート、３−メチルペンタンジオールモノ（メタ）アクリレート等の水酸基含有（メタ）アクリレート等が挙げられる。これらの水酸基含有（メタ）アクリル系モノマーの中でも、他のモノマーとの共重合性および反応性の点で、２−ヒドロキシエチル（メタ）アクリレートが好ましい。
【００２２】
（Ａ）（メタ）アクリル系樹脂は、水酸基含有（メタ）アクリル系モノマー由来の構成単位を０．５〜１０ｍｏｌ％含むことが好ましく、０．６〜８ｍｏｌ％含むことがより好ましく、０．７〜５ｍｏｌ％含むことがさらに好ましい。
（Ａ）（メタ）アクリル系樹脂中の水酸基含有（メタ）アクリル系モノマー由来の構成単位の含有量が０．５ｍｏｌ％以上であると、粘着剤組成物を含む粘着剤層における（Ａ）（メタ）アクリル系樹脂と（Ｂ）ポリオキシアルキレンポリオールとの反応による凝集力が大きくなり、より一層糊残りが生じにくいものとなる。また、水酸基含有（メタ）アクリル系モノマー由来の構成単位の含有量が１０ｍｏｌ％以下であると、粘着剤組成物を含む粘着剤層中における（Ｃ）ポリイソシアネートを介する（Ａ）（メタ）アクリル系樹脂および（Ｂ）ポリオキシアルキレンポリオールの架橋密度が高くなりすぎることがない。したがって、上記架橋密度が高すぎることによって、粘着剤組成物を含む粘着剤層を有する養生シートが硬くなり、養生シートを湿潤状態のコンクリート表面に密着させにくくなることを防止できる。
【００２３】
（Ａ）（メタ）アクリル系樹脂は、（メタ）アクリロイル基を有するモノマーに由来する構成単位以外の構成単位（その他の重合性モノマーに由来する構成単位）を、樹脂中に含んでいてもよい。
その他の重合性モノマーは、（メタ）アクリロイル基を有するモノマーとの共重合成分として、（Ａ）（メタ）アクリル系樹脂を合成する際における重合性を損なわない範囲で（Ａ）（メタ）アクリル系樹脂の原料として使用できる。
【００２４】
その他の重合性モノマーとしては、例えば、アクリロニトリル、メタクリロニトリル、スチレン、α−メチルスチレン、酢酸ビニル、プロピオン酸ビニル、ステアリン酸ビニル、塩化ビニル、塩化ビニリデン、アルキルビニルエーテル、ビニルトルエン、ビニルピリジン、ビニルピロリドン、イタコン酸ジアルキルエステル、フマル酸ジアルキルエステル、アリルアルコール、メチルビニルケトン、アリルトリメチルアンモニウムクロライド、ジメチルアリルビニルケトン等が挙げられる。
【００２５】
（Ａ）（メタ）アクリル系樹脂は、重量平均分子量が２０万〜７０万であることが好ましく、より好ましくは２５万〜６０万であり、さらに好ましくは３０万〜５０万である。（Ａ）（メタ）アクリル系樹脂の重量平均分子量が２０万以上であると、粘着剤組成物を含む粘着剤層の凝集力が大きくなり、より一層糊残りが生じにくいものとなる。（Ａ）（メタ）アクリル系樹脂の重量平均分子量が７０万以下であると、（Ａ）（メタ）アクリル系樹脂と（Ｂ）ポリオキシアルキレンポリオールとの相溶性が良好となるため、好ましい。
【００２６】
（Ａ）（メタ）アクリル系樹脂の重量平均分子量は、ゲル・パーミエーション・クロマトグラフィー（昭和電工株式会社製、ショウデックス（登録商標）  ＧＰＣ−１０１）を用いて、下記条件にて常温で測定し、ポリスチレン換算にて算出される。
カラム：昭和電工株式会社製、ショウデックス（登録商標）  ＬＦ−８０４
カラム温度：４０℃
試料：（メタ）アクリル系樹脂の０．２質量％テトラヒドロフラン溶液
流量：１ｍｌ／分
溶離液：テトラヒドロフラン
検出器：ＲＩ検出器
【００２７】
（Ａ）（メタ）アクリル系樹脂のガラス転移温度（Ｔｇ）は、−５０〜０℃であることが好ましく、−４０〜−１０℃であることがより好ましく、−３０〜−１５℃であることがさらに好ましい。（Ａ）（メタ）アクリル系樹脂のＴｇが−５０℃以上であると、粘着剤組成物を含む粘着剤層のコンクリート表面に対する粘着力がより高いものとなる。（Ａ）（メタ）アクリル系樹脂のＴｇが０℃以下であると、粘着剤組成物を含む粘着剤層の凝集力が大きくなり、より一層糊残りが生じにくいものとなる。
（Ａ）（メタ）アクリル系樹脂のガラス転移温度（Ｔｇ）は、（Ａ）（メタ）アクリル系樹脂の原料として用いるモノマー成分の種類および組成比を変えることにより、適宜調整できる。
【００２８】
本実施形態において（Ａ）（メタ）アクリル系樹脂のＴｇは、以下の方法により求められる。
（Ａ）（メタ）アクリル系樹脂から１０ｍｇの試料を採取して、示差走査熱量計（ＤＳＣ）を用いて、１０℃／分の昇温速度で−８０℃から１００℃まで温度を変化させて示差走査熱量測定を行い、ガラス転移による吸熱開始温度をＴｇとする。なお、Ｔｇが２つ以上観察された場合には、それらのＴｇの絶対温度での単純平均値をとることとする。
【００２９】
本実施形態の粘着剤組成物中の（Ａ）（メタ）アクリル系樹脂の含有量は、６４．０〜８３．５質量％であり、６８．０〜８２．０質量％であることが好ましく、７０．０〜８０．０質量％であることがより好ましい。
（Ａ）（メタ）アクリル系樹脂の含有量が６４．０質量％以上であると、粘着剤組成物を含む粘着剤層の凝集力が十分に大きくなるため、粘着剤組成物を含む粘着剤層を有する養生シートをコンクリート表面から剥離した際に糊残りが生じにくいものとなる。また、（Ａ）（メタ）アクリル系樹脂の配合量が８３．５質量％以下であると、（Ｂ）ポリオキシアルキレンポリオールが不足することがない。このため、粘着剤組成物を含む粘着剤層を有する養生シートは、湿潤状態のコンクリート表面に対する粘着力が十分に高いものとなる。
【００３０】
「（Ａ）（メタ）アクリル系樹脂の合成方法」
（Ａ）（メタ）アクリル系樹脂を合成する方法としては、特に制限されるものではないが、ランダム共重合体を得るという点からは、上記の通りラジカル重合が好ましい。重合方法としては、溶液重合、乳化重合、塊状重合、懸濁重合などを用いることができる。これらの重合方法の中でも、溶液重合は、糊残りの原因となりうる化合物を用いることなく合成できるため、糊残りの原因となる化合物の混入を避けることができ、好ましい。しかも、溶液重合は、糊残りの生じにくい高分子量の（Ａ）（メタ）アクリル系樹脂を容易に合成できる点からも、好ましい。
【００３１】
重合方法として、溶液重合を用いる場合、各種の一般的な溶媒を用いることができる。溶液重合で用いる溶媒としては、酢酸エチル、酢酸ｎ−プロピル、酢酸ｎ−ブチル等のエステル類、トルエン、ベンゼン等の芳香族炭化水素類、ｎ−ヘキサン、ｎ−ヘプタン等の脂肪族炭化水素類、シクロヘキサン、メチルシクロヘキサン等の脂環式炭化水素類、メチルエチルケトン、メチルイソブチルケトン等のケトン類などの有機溶媒が挙げられる。これらの溶媒は、単独で使用してもよいし、２種以上を組み合わせて使用してもよい。
【００３２】
（Ａ）（メタ）アクリル系樹脂を製造する際に用いられるラジカル重合開始剤としては、特に限定されず、（Ａ）（メタ）アクリル系樹脂の原料として使用するモノマーの種類等に応じて、適宜選択して使用できる。重合開始剤は、１種を単独で用いてもよいし、２種以上を組み合わせて用いてもよい。
【００３３】
重合開始剤としては、例えば、２，２’−アゾビスイソブチロニトリル、２，２’−アゾビス（４−メトキシ−２，４−ジメチルバレロニトリル）、２，２’−アゾビス（２，４−ジメチルバレロニトリル）、２，２’−アゾビス（２−メチルブチロニトリル）、１，１’−アゾビス（シクロヘキサン−１−カルボニトリル）、２，２’−アゾビス（２，４，４−トリメチルペンタン）、ジメチル−２，２’−アゾビス（２−メチルプロピオネート）等のアゾ系重合開始剤、ベンゾイルパーオキサイド、ｔ−ブチルハイドロパーオキサイド、ジ−ｔ−ブチルパーオキサイド、ｔ−ブチルパーオキシベンゾエート、ジクミルパーオキサイド、１，１−ビス（ｔ−ブチルパーオキシ）３，３，５−トリメチルシクロヘキサン、１，１−ビス（ｔ−ブチルパーオキシ）シクロドデカン等の過酸化物系重合開始剤などの油溶性重合開始剤が好ましく例示される。
【００３４】
重合開始剤の使用量は、適宜調整すべきであるが、例えば、モノマー１００質量部に対して０．０１〜５．０質量部とすることが好ましく、０．０１５〜４．０質量部とすることがより好ましく、０．０２〜３．０質量部とすることがさらに好ましい。重合開始剤の使用量により分子量を調整できる。重合開始剤の量が多ければ、分子量は小さくなる傾向にあり、重合開始剤の量が少なければ、分子量は大きくなる傾向にある。
【００３５】
（（Ｂ）ポリオキシアルキレンポリオール）
（Ｂ）ポリオキシアルキレンポリオールは、（Ｂ）ポリオキシアルキレンポリオールの有する水酸基（−ＯＨ）と（Ｃ）ポリイソシアネートのイソシアネート基（−ＮＣＯ）との反応により、架橋構造を形成する。このことにより、（Ｂ）ポリオキシアルキレンポリオールは、粘着剤組成物を含む粘着剤層における湿潤状態のコンクリート表面に対する粘着力向上に寄与する。
【００３６】
本実施形態における（Ｂ）ポリオキシアルキレンポリオールとしては、例えば、ポリエチレングリコール、ポリプロピレングリコール、ポリテトラメチレンエーテルグリコール及びこれらの誘導体又は共重合体等が挙げられるが、これらに限定されない。また、（Ｂ）ポリオキシアルキレンポリオールは、１種のみ単独で使用してもよいし、２種以上を混合して使用してもよい。これらの（Ｂ）ポリオキシアルキレンポリオール中でも、（Ａ）（メタ）アクリル系樹脂との相溶性を調整しやすいという理由で、ポリプロピレングリコールを用いることが好ましい。
【００３７】
（Ｂ）ポリオキシアルキレンポリオールは、数平均分子量が５００〜３０００であることが好ましく、７００〜２５００であることがより好ましく、８００〜２０００であることがさらに好ましい。（Ｂ）ポリオキシアルキレンポリオールの数平均分子量が５００以上であると、粘着剤組成物を含む粘着剤層を有する養生シートの段差追従性が良好となる。一方、数平均分子量が３０００以下であると、粘着剤組成物を含む粘着剤層の透明性が良好となる。
【００３８】
（Ｂ）ポリオキシアルキレンポリオールの数平均分子量は、ＧＰＣ（ゲル・パーミエーション・クロマトグラフィー）を用いて、（Ａ）（メタ）アクリル系樹脂の重量平均分子量と同じ方法により測定できる。
【００３９】
本実施形態の粘着剤組成物中の（Ｂ）ポリオキシアルキレンポリオールの含有量は、１４．０〜３３．５質量％であり、１８．０〜３２．０質量％であることが好ましく、２０．０〜２５．０質量％であることがより好ましい。
（Ｂ）ポリオキシアルキレンポリオールの含有量が１４．０質量％以上であると、（Ｃ）ポリイソシアネートとの架橋構造が十分に形成される。このため、粘着剤組成物を含む粘着剤層を有する養生シートは、湿潤状態のコンクリート表面に対する粘着力が十分に高いものとなる。一方、（Ｂ）ポリオキシアルキレンポリオールの含有量が３３．５質量％以下であると、（Ａ）（メタ）アクリル系樹脂が不足することがない。このため、粘着剤組成物を含む粘着剤層の凝集力が十分に大きく、粘着剤組成物を含む粘着剤層を有する養生シートをコンクリート表面から剥離した際に糊残りが生じにくいものとなる。
【００４０】
（（Ｃ）ポリイソシアネート）
（Ｃ）ポリイソシアネートは、イソシアナト基（−ＮＣＯ）を複数個有する化合物であり、（Ｂ）ポリオキシアルキレンポリオールと反応して架橋構造を形成する。（Ａ）（メタ）アクリル系樹脂が（Ｃ）ポリイソシアネートと反応する官能基（−ＯＨなど）を有する場合には、（Ｃ）ポリイソシアネートは、（Ｂ）ポリオキシアルキレンポリオールおよび（Ａ）（メタ）アクリル系樹脂と反応して架橋構造を形成する。このことにより、粘着剤組成物を含む粘着剤層の凝集力が大きくなり、より一層糊残りが生じにくいものとなる。
本実施形態における（Ｃ）ポリイソシアネートとしては、芳香族系ポリイソシアネート、脂肪族系ポリイソシアネート、脂環式系ポリイソシアネート等が挙げられる。（Ｃ）ポリイソシアネートは、１種のみ単独で使用してもよいし、２種以上を組み合わせて使用してもよい。
【００４１】
（Ｃ）ポリイソシアネートとしては、例えば、１，４−テトラメチレンジイソシアネート、１，６−ヘキサメチレンジイソシアネート（ＨＤＩ）、２−メチル−１，５−ペンタンジイソシアネート、３−メチル−１，５−ペンタンジイソシアネート、トリメチルヘキサメチレンジイソシアネート、イソホロンジイソシアネート、シクロヘキシルジイソシアネート、トリレンジイソシアネート（ＴＤＩ）、水素添加トリレンジイソシアネート、ジフェニルメタンジイソシアネート、水素添加ジフェニルメタンジイソシアネート、ポリフェニルメタンポリイソシアネート、キシレンジイソシアネート、水素添加キシレンジイソシアネート、テトラメチルキシリレンジイソシアネート、ノルボルネンジイソシアネート、ナフタレンジイソシアネート、トリメチロールプロパン／トリレンジイソシアネート３量体付加物、トリメチロールプロパン／ヘキサメチレンジイソシアネート３量体付加物、ヘキサメチレンジイソシアネートのイソシアヌレート体などのイソシアネート付加物、ポリエーテルポリイソシアネート、ポリエステルポリイソシアネート、ヘキサメチレンジイソシアネートの３量体等が挙げられる。
これらの（Ｃ）ポリイソシアネートの中でも特に、ヘキサメチレンジイソシアネートの３量体、ヘキサメチレンジイソシアネートのイソシアヌレート体が、ポリオキシアルキレンポリオールとの反応性の点で好ましい。
【００４２】
粘着剤組成物中の（Ｃ）ポリイソシアネートの含有量は、１．０〜６．０質量％であり、１．５〜４．５質量％であることが好ましく、２．０〜４．０質量％であることがより好ましい。
（Ｃ）ポリイソシアネートの含有量が１．０質量％以上であると、粘着剤組成物を含む粘着剤層の架橋密度が十分に形成されるため、粘着剤層の凝集力が十分に大きくなる。このため、粘着剤組成物を含む粘着剤層を有する養生シートは、コンクリート表面から剥離した際に糊残りが生じにくいものとなる。一方、（Ｃ）ポリイソシアネートの含有量が６．０質量％以下であると、粘着剤組成物を含む粘着剤層中の架橋密度が高くなりすぎることがない。このため、粘着剤層中の架橋密度が高すぎることによって粘着力が不足することがない。
【００４３】
（シランカップリング剤（Ｄ））
本実施形態におけるシランカップリング剤（Ｄ）は、湿潤状態のコンクリート表面に対する粘着力を向上させる機能を有する。シランカップリング剤（Ｄ）は、１種のみ単独で使用してもよいし、２種以上を組み合わせて使用してもよい。
【００４４】
シランカップリング剤（Ｄ）としては、例えば、３−グリシドキシプロピルトリメトキシシラン、３−グリシドキシプロピルトリエトキシシラン、３−グリシドキシプロピルメチルジエトキシシラン、２−（３，４−エポキシシクロヘキシル）エチルトリメトキシシラン等のエポキシ基含有シランカップリング剤；
３−アミノプロピルトリメトキシシラン、Ｎ−２−（アミノエチル）−３−アミノプロピルメチルジメトキシシラン、３−トリエトキシシリル−Ｎ−（１，３−ジメチルブチリデン）プロピルアミン、Ｎ−フェニル−γ−アミノプロピルトリメトキシシラン等のアミノ基含有シランカップリング剤；
３−アクリロキシプロピルトリメトキシシラン、３−メタクリロキシプロピルトリエトキシシラン等の（メタ）アクリル基含有シランカップリング剤；
３−イソシアネートプロピルトリエトキシシラン等のイソシアネート基含有シランカップリング剤等が挙げられる。
これらのシランカップリング剤（Ｄ）中でも、特に、（Ａ）メタアクリル系樹脂との反応性が良好であるため、エポキシ基含有シランカップリング剤が好ましい。
【００４５】
粘着剤組成物中のシランカップリング剤（Ｄ）の含有量は、０．０５〜２．０質量％であり、好ましくは０．０８〜１．０質量％であり、より好ましくは０．１〜０．５質量％である。
シランカップリング剤（Ｄ）の含有量が０．０５質量％以上であると、粘着剤組成物を含む粘着剤層を有する養生シートは、湿潤状態のコンクリート表面に対する粘着力が十分なものとなる。また、シランカップリング剤（Ｄ）の含有量が２．０質量％以下であれば、粘着剤組成物を含む粘着剤層を有する養生シートのコンクリート表面に対する粘着力は適度になり、糊残りが生じにくいものとなる。
【００４６】
本実施形態の粘着剤組成物は、必要に応じて、本発明の効果を損なわない範囲で、各種添加剤を含んでいてもよい。添加剤としては、可塑剤、表面潤滑剤、レベリング剤、軟化剤、酸化防止剤、老化防止剤、紫外線吸収剤、重合禁止剤、ベンゾトリアゾール系等の光安定剤、リン酸エステル系およびその他の難燃剤、界面活性剤のような帯電防止剤などが挙げられる。
【００４７】
本実施形態の粘着剤組成物は、基材上に粘着剤組成物を塗布する方法により粘着剤組成物を含む粘着剤層を形成する場合における粘度調整などを目的として、有機溶媒を用いて希釈されていてもよい。
有機溶媒としては、例えば、メチルエチルケトン、アセトン、酢酸エチル、テトラヒドロフラン、ジオキサン、シクロヘキサノン、ｎ−へキサン、トルエン、キシレン、ｎ−プロパノール、イソプロパノール、酢酸ｎ−プロピルなどが挙げられる。これらの有機溶媒は、１種のみ単独で使用してもよいし、２種以上を混合して用いてもよい。
【００４８】
「粘着剤組成物の製造方法」
本実施形態の粘着剤組成物は、例えば、以下の方法により製造できる。
（Ａ）（メタ）アクリル系樹脂６４．０〜８３．５質量％と、（Ｂ）ポリオキシアルキレンポリオール１４．０〜３３．５質量％と、（Ｃ）ポリイソシアネート１．０〜６．０質量％と、（Ｄ）シランカップリング剤０．０５〜２．０質量％と、必要に応じて含有される添加剤とを、混合し、溶媒中で撹拌する方法により製造できる。粘着剤組成物は、必要に応じて、有機溶媒を用いて粘度を調整してもよい。なお、この方法は、本実施形態の粘着剤組成物の製造方法の一例に過ぎず、これに限られない。
【００４９】
［養生シート］
本実施形態の粘着剤組成物の用途として、コンクリート構造体用の養生シートが適している。以下、本実施形態の粘着剤組成物を用いた養生シート（本実施形態の養生シート）について説明する。本実施形態の養生シートは、シート状であってもよいし、ロール状であってもよく、形状などの形態は特に限定されない。
本実施形態の養生シートは、基材と、基材の一方の面に形成された粘着剤層とを有する。養生シートの粘着剤層は、上記の粘着剤組成物中の架橋成分を架橋させた、すなわち、粘着剤組成物を硬化させた硬化物を含む。
【００５０】
基材としては、水を通しにくい、または水を通さない非透水性の材料（非透水性材料）からなるものを用いることが好ましい。基材が非透水性材料からなる養生シートは、養生中のコンクリート表面からの水分の蒸発を効果的に防止できる。よって、基材が非透水性材料からなる養生シートは、養生中のコンクリート表面を湿潤状態で維持しやすく、好ましい。
【００５１】
非透水性基材としては、例えば、ポリエチレンテレフタレート、ポリエチレン、ポリプロピレン、ポリスチレン、ポリイミド、ポリ塩化ビニル等からなるシート状のものなどが挙げられるが、これらに限られない。
非透水性基材としては、気泡緩衝材などの積層機材を用いてもよい。気泡緩衝材としては、キャップフィルムとバックフィルムとライナーフィルムの３枚のフィルムからなる３層構造であり、気泡の数平均の直径が２．０〜１０ｍｍのものが好適である。
基材上の粘着剤層を形成する側の面（一方の面）には、必要に応じて、防汚処理、酸処理、アルカリ処理、プライマー処理、コロナ処理、プラズマ処理、紫外線処理等の易接着処理が施されていてもよい。
【００５２】
基材の厚みは、通常５〜５００μｍであり、好ましくは１０〜１００μｍであり、基材の材質、養生条件などに応じて適宜決定できる。
粘着剤層の厚みは、通常３〜１００μｍであり、好ましくは５〜５０μｍであり、粘着剤層の特性、養生条件などに応じて適宜決定できる。
【００５３】
本実施形態の養生シートは、粘着剤層の基材と反対側の面に、セパレータが設けられたものであってもよい。セパレータは、養生シートをコンクリート表面に貼付するまでの間、養生シートの粘着剤層を保護するために必要に応じて設けることができる。
セパレータとしては、ポリエチレン、ポリプロピレン、ポリエチレンテレフタレート、ポリブテン等からなるプラスチックフィルム、紙などを用いることができる。
セパレータの粘着剤層側の表面は、シリコーン系剥離剤、長鎖アルキル系剥離剤、フッ素系剥離剤等の剥離剤によって、剥離処理されていることが好ましい。
【００５４】
養生シートは、養生後のコンクリート表面に対する粘着力（剥離強度）が１．０〜１０．０Ｎ／２５ｍｍであることが好ましく、より好ましくは２．０〜８．０Ｎ／２５ｍｍである。上記剥離強度が１．０Ｎ／２５ｍｍ以上であれば、コンクリート構造体の養生に使用される養生シートの粘着力として十分である。また、上記剥離強度が１０．０Ｎ／２５ｍｍ以下であると、養生後のコンクリート表面から容易に養生シートを剥離できるため、作業性の観点で好ましい。
【００５５】
「養生シートの製造方法」
本実施形態の養生シートは、基材の一方の面に粘着剤層を設ける方法により製造できる。養生シートがセパレータを有するものである場合、基材の一方の面に粘着剤層を設けた後、粘着剤層の基材と反対側の面に、セパレータを貼り合わせる方法により製造できる。
また、養生シートがセパレータを有するものである場合、例えば、セパレータ上に粘着剤層を形成した後、粘着剤層のセパレータと反対側の面に、基材に貼り合わせる方法により製造できる。
【００５６】
基材上またはセパレータ上に粘着剤層を形成する方法としては、例えば、基材（またはセパレータ）上に粘着剤組成物を塗布して硬化させる方法が挙げられる。
基材（またはセパレータ）上に粘着剤組成物を塗布する方法としては、例えば、流延塗布法、グラビアロールコーター、リバースロールコーター、キスロールコーター、ディップロールコーター、バーコーター、ナイフコーター、スプレーコーター、コンマコーター、ダイレクトコーター等が挙げられるが、これらに限られない。
【００５７】
基材（またはセパレータ）上に塗布した粘着剤組成物を硬化させる（上記の粘着剤組成物中の架橋成分を架橋させる）方法としては、例えば、粘着剤組成物が塗布された基材（またはセパレータ）を、６０〜１２０℃に加熱して粘着剤組成物を硬化及び乾燥させる方法が挙げられるが、これに限られない。
本実施形態では、基材（またはセパレータ）上に粘着剤層を設けた後、必要に応じて２０〜５０℃の温度で２４〜２４０時間放置するエージングを行ってもよい。
【００５８】
本実施形態の養生シートは、例えば、打設後、型枠を外した後の湿潤状態のコンクリート表面に貼付され、コンクリート表面を被覆する。そして、コンクリートの養生後、養生シートがコンクリート表面から剥離される。
養生シートを用いて養生されるコンクリート構造体としては、例えば、ポルトランドセメントやシリカ等を含む混合セメント等のセメントと、細骨材（砂）と、粗骨材（砂利）と、減水剤等の混和剤と、水とを含む各種のコンクリート系材料を任意の形状の型枠に打設し、型枠から脱型したものが挙げられる。コンクリート系材料は、粗骨材を含まないもの（モルタル）であってもよい。
【００５９】
以上、本実施形態にかかる粘着剤組成物を用いて作製された養生シートは、湿潤状態のコンクリート表面に対する粘着力が良好であり、かつ養生後のコンクリート表面から剥離しても糊残りが生じにくい。この効果は、以下に述べる実施例によって実証されている。
【実施例】
【００６０】
以下、実施例及び比較例により本発明をさらに具体的に説明する。なお、本発明は、以下の実施例のみに限定されない。
【００６１】
＜（メタ）アクリル系樹脂（Ａ−１）の合成＞
攪拌機、温度調節器、還流冷却器、滴下ロート、温度計を付した反応装置に、モノマー及びこのモノマー１００質量部に対して、酢酸エチルを１３０質量部仕込み、加熱還流を開始した。モノマーの配合は、メチルメタクリレート１１ｍｏｌ％、ｎ−ブチルアクリレート１９ｍｏｌ％、エチルアクリレート６６ｍｏｌ％、２−ヒドロキシエチルアクリレート３．０ｍｏｌ％、アクリル酸１．０ｍｏｌ％とした。加熱還流開始後、仕込んだモノマー１００質量部に対して重合開始剤としてアゾビスイソブチロニトリル０．１０質量部を加えて、酢酸エチル還流温度で８時間重合した。以上の工程により、（メタ）アクリル共重合体（Ａ−１）の酢酸エチル溶液（固形分４３．５質量％）を得た。
【００６２】
（メタ）アクリル共重合体（Ａ−１）について、上述した方法によりガラス転移温度（Ｔｇ）と重量平均分子量とを測定した。その結果を表１に示す。
【００６３】
【表１】
2019019290.tif 000002
【００６４】
＜（メタ）アクリル系樹脂（Ａ−２）〜（Ａ−３）の合成＞
表１に記載のとおりモノマーの配合を変更したこと以外は、（メタ）アクリル共重合体（Ａ−１）の合成と同様にして、（メタ）アクリル共重合体（Ａ−２）〜（Ａ−３）の酢酸エチル溶液を得た。
（メタ）アクリル共重合体（Ａ−２）〜（Ａ−３）について、（メタ）アクリル共重合体（Ａ−１）と同様にして、ガラス転移温度（Ｔｇ）と重量平均分子量とを測定した。その結果を表１に示す。
【００６５】
＜（メタ）アクリル系樹脂（Ａ−４）の合成＞
攪拌機、温度調節器、還流冷却器、滴下ロート、温度計を付した反応装置に、（メタ）アクリル共重合体（Ａ−１）の合成と同じ配合のモノマー及びこのモノマー１００質量部に対して、酢酸エチルを１００質量部仕込み、加熱還流を開始した。加熱還流開始後、仕込んだモノマー１００質量部に対して重合開始剤としてアゾビスイソブチロニトリル０．０５質量部を加え、酢酸エチル還流温度で８時間重合した。以上の工程により、（メタ）アクリル共重合体（Ａ−４）の酢酸エチル溶液（固形分５０．０質量％）を得た。
【００６６】
（メタ）アクリル共重合体（Ａ−４）について、（メタ）アクリル共重合体（Ａ−１）と同様にして、ガラス転移温度（Ｔｇ）と重量平均分子量とを測定した。その結果を表１に示す。
【００６７】
（実施例１〜８、比較例１〜６）
「粘着剤組成物」
各成分が表２および表３に示す割合となるように、（メタ）アクリル系樹脂（Ａ−１）〜（Ａ−４）の酢酸エチル溶液のいずれかと、ポリオキシアルキレンポリオールと、ポリイソシアネートと、シランカップリング剤とを配合し、固形分濃度が３０質量％となるように酢酸エチルを加え、室温下でディスパーを用いて混合し、撹拌することで粘着剤組成物を得た。
【００６８】
【表２】
2019019290.tif 000003
【００６９】
【表３】
2019019290.tif 000004
【００７０】
粘着剤組成物に使用した材料およびその使用量を表２および表３に示す。
表２および表３中における各成分の詳細は、次の通りである。
（ポリオキシアルキレンポリオール）
Ｄ−１０００＊１）三井化学社製、アクトコール（登録商標）  ポリプロピレングリコール  数平均分子量  １０００
Ｄ−２０００＊２）三井化学社製、アクトコール（登録商標）  ポリプロピレングリコール  数平均分子量  ２０００
ニューポールＰＰ−４００＊３）三洋化成製  ポリプロピレングリコール  数平均分子量４００
Ｄ−４０００＊４）三井化学社製、アクトコール（登録商標）  ポリプロピレングリコール  数平均分子量  ４０００
（ポリイソシアネート）
コロネートＨＸ＊５）東ソー製、ヘキサメチレンジイソシアネートの３量体
（シランカップリング剤）
ＫＢＭ４０３＊６）信越化学工業製、３−グリシドキシプロピルトリメトキシシラン
【００７１】
「養生シート」
実施例１〜８、比較例１〜６の粘着剤組成物を、長さ３００ｍｍ幅２００ｍｍ        厚さ５０μｍのポリエチレンテレフタレート（ＰＥＴ）フィルムからなる基材の一方の面に、乾燥後の厚さが２０μｍとなるように流延塗布法により塗布（塗布厚７０μｍ）し、８０℃で５分間加熱乾燥させて粘着剤層を形成した。その後、粘着剤層の基材と反対側の面にセパレータを貼り合わせた。セパレータとしては、厚さ２５μｍのＰＥＴフィルムからなり、粘着剤層と接する側の面がシリコーン系剥離剤により剥離処理されているものを用いた。その後、４０℃で７２時間エージングを行い、養生シートを得た。
【００７２】
実施例１〜８、比較例１〜６の養生シートについて、以下に示す方法により、モルタル板に対する剥離力と、コンクリート表面に対する剥離力と、剥離後の糊残りの状態とを評価した。その結果を表２および表３に示す。
【００７３】
（モルタル板に対する剥離力）
７０ｍｍ×７０ｍｍ×２０ｍｍサイズのＪＩＳ規格Ｋ５６００対応のモルタル板（日本テストパネル（株）製）を用意した。このモルタル板を水中に２４時間浸漬した後取出し、モルタル板の表面の水をペーパータオルで軽く拭取り、湿潤状態の被着体とした。
養生シートから２５ｍｍ×１５０ｍｍサイズの試験片を切り出し、セパレータを剥離した。そして、試験片の粘着剤層側の面をモルタル板に対向させて配置し、質量２．０ｋｇのローラで（すなわち、荷重１９．６Ｎで）２５℃にて試験片をモルタル板に貼合した。
貼合してから２０分後に、ＪＩＳ  Ｋ  ６８５４−２に記載の試験手順に準じて、剥離速度０．３ｍ／分の１８０°剥離試験を行い、粘着剤層のモルタル板に対する剥離力（Ｎ／２５ｍｍ）を測定した。剥離開始点（０ｍｍ）から１５ｍｍ〜６５ｍｍの５０ｍｍの剥離長さにわたって、剥離力−剥離距離を示す曲線における剥離力の平均値を算出し、モルタル板に対する平均剥離力とした。
【００７４】
（コンクリート表面に対する剥離力）
ポルトランドセメント（太平洋セメント社製、商品名「普通ポルトランドセメント」、平均粒子径１０μｍ、見かけ密度３．１６ｇ／ｃｍ３）３５質量部、水１７．５質量部、山砂７３．６質量部及び砕石１０．２質量部を混合してコンクリート配合物を得た。得られたコンクリート配合物を、内側が縦２００ｍｍ、横１００ｍｍ、高さ２０ｍｍの大きさの木製型枠に入れ、２５℃で２４時間放置した後、型枠から外し、湿潤状態の被着体を得た。
【００７５】
養生シートからセパレータを剥離し、養生シートの粘着剤層側の面を被着体（コンクリート）の上面全面（すなわち、養生シートのサイズは縦２００ｍｍ、横１００ｍｍ）に対向させて配置し、２．０ｋｇのローラで貼合した。
型枠を外してから２８日後に養生を終了した。その後、被着体に貼合した養生シートに切れ目を入れ、縦２００ｍｍ、横２５ｍｍの３つの試験片とした。各試験片について、剥離速度０．３ｍ／分の１８０°剥離試験を行い、コンクリート表面に対する剥離力（Ｎ／２５ｍｍ）を測定した。剥離開始点（０ｍｍ）から１５ｍｍ〜６５ｍｍの５０ｍｍの剥離長さにわたって、剥離力−剥離距離を示す曲線における剥離力の平均値を算出した。この平均値を各試験片について算出し、コンクリート表面に対する平均剥離力とした。
【００７６】
（剥離後の糊残りの状態）
コンクリート表面に対する剥離力の測定の後、目視により養生シートを剥離した後のコンクリート表面の様子を観察し、以下に示す規準により評価した。
○；糊残り無し
△；僅かに糊残り有り
×；全面に糊残り有り
【００７７】
表２に示すように、実施例１〜８の養生シートは、モルタル板に対する剥離力が１．３〜４．６Ｎ／２５ｍｍであり、湿潤状態のモルタル板に貼合してから２０分後の粘着力が良好である。また、実施例１〜８の養生シートは、コンクリート表面に対する剥離力が２．８〜８．１Ｎ／２５ｍｍであった。したがって、実施例１〜８の養生シートは、湿潤状態のコンクリート表面に十分な粘着力で貼合でき、かつ養生後のコンクリート表面から容易に剥離できる粘着力であることが確認できた。さらに、実施例１〜８の養生シートは、剥離後の糊残りの状態が「△」または「○」であり、糊残りが生じにくいものであった。
【００７８】
これらの実施例に対し、表３に示すように、（メタ）アクリル系樹脂が少なく、ポリオキシアルキレンポリオールが多い粘着剤組成物を用いた比較例１の養生シートは、剥離後の糊残りの状態が「×」であった。
また、（メタ）アクリル系樹脂が多く、ポリオキシアルキレンポリオールが少ない粘着剤組成物を用いた比較例２の養生シートは、糊残りはなかったが、モルタル板に対する粘着力およびコンクリート表面に対する粘着力が不十分であった。
【００７９】
ポリイソシアネートが少ない粘着剤組成物を用いた比較例３の養生シートは、剥離後の糊残りの状態が「×」であった。ポリイソシアネートが多い粘着剤組成物を用いた比較例４の養生シートは、モルタル板に対する粘着力およびコンクリート表面に対する粘着力が不十分であった。
シランカップリング剤を含まない粘着剤組成物を用いた比較例５の養生シートは、モルタル板に対する粘着力およびコンクリート表面に対する粘着力が不十分であった。シランカップリング剤が多い粘着剤組成物を用いた比較例６の養生シートは、コンクリート表面に対する粘着力が高すぎ、剥離後の糊残りの状態が「×」であった。
【００８０】
＜実施例の効果＞
以上のことから、（Ａ）（メタ）アクリル系樹脂６４．０〜８３．５質量％と、（Ｂ）ポリオキシアルキレンポリオール１４．０〜３３．５質量％と、（Ｃ）ポリイソシアネート１．０〜６．０質量％と、（Ｄ）シランカップリング剤０．０５〜２．０質量％と、を含む粘着剤組成物により、湿潤状態のコンクリート表面に対する粘着力が良好であり、かつ養生後のコンクリート表面から剥離しても糊残りが生じにくい養生シートを作製できることが分かった。